(57)【要約】【課題】液密度を小数点以下４桁まで短時間で調整できるので塗布厚みや濃度を小数点以下３桁目までコントロールすることができ、塗布液の固形分濃度の経時的な変化に由来する塗布ムラを発生させないで安定的な薄膜塗布を行うことができる。【解決手段】供給タンク５０内の塗布液の密度を測定し、測定した測定密度と予め規定した目標密度との密度差を演算し、目標密度よりも略１オーダー粗い精度レベルまで密度調整用液を添加して密度調整する第１の密度調整工程と、第１の密度調整工程後に送液配管５２を流れる塗布液の密度をインライン測定し、測定した測定密度と目標密度との密度差を演算し、密度差がなくなるように密度測定位置の上流側の送液配管５２中に密度調整用液を自動添加して塗布液の密度をフィードバック制御により調整する第２の密度調整工程と、により塗布液の固形分濃度を一定にして塗布する。【選択図】  図３
2008173587.tif 000002
【特許請求の範囲】
【請求項１】
供給タンクから送液配管を介して送液される塗布液を、走行する支持体上に全量塗布する塗工装置を用いた塗布液の塗布方法において、
前記供給タンク内の塗布液の密度を測定し、該測定した測定密度と予め規定した目標密度との密度差を演算し、該目標密度よりも略１オーダー粗い精度レベルまで密度調整用液を添加して密度調整する第１の密度調整工程と、
前記第１の密度調整工程後に前記送液配管を流れる塗布液の密度をインライン測定し、該測定した測定密度と前記目標密度との密度差を演算し、該密度差がなくなるように前記密度測定位置の上流側の前記送液配管中に密度調整用液を自動添加して該塗布液の密度をフィードバック制御により調整する第２の密度調整工程と、により前記塗布液の固形分濃度を一定にして塗布することを特徴とする塗布液の塗布方法。
【請求項２】
前記第２の密度調整工程では、小数点以下４桁での密度調整であることを特徴とする請求項１の塗布液の塗布方法。
【請求項３】
送液配管を介して塗工装置に送液された塗布液を走行する支持体上に塗布するとともに、前記支持体に塗布されなかった余剰の塗布液を戻り配管で回収して再び送液配管を介して塗工装置に給液する塗布液の塗布方法において、
前記戻り配管内を流れる塗布液の密度をインライン測定し、該測定した測定密度と予め規定した塗布液の目標密度との密度差を演算し、前記密度差がなくなるように前記密度測定位置の上流側の前記戻り配管中に密度調整用液を自動添加して、該塗布液を所望の濃度となるように該塗布液の密度をフィードバック制御することにより、前記塗布液の固形分濃度を一定にして塗布することを特徴とする塗布液の塗布方法。
【請求項４】
供給タンクから送液配管を介して送液される塗布液を、走行する支持体上に全量塗布する塗工装置を用いた塗布液の塗布システムにおいて、
前記供給タンク内の塗布液の密度を測定する第１の密度計と、該測定した測定密度と予め規定した目標密度との密度差を演算する第１の演算手段と、該目標密度よりも略１オーダー粗い精度レベルまで密度調整用液を添加して密度調整する第１の添加手段と、を有する第１の密度調整系統と、
前記送液配管を流れる塗布液の密度をインライン測定する第２の密度計と、該測定した測定密度と前記目標密度との密度差を演算する第２の演算手段と、該密度差がなくなるように前記密度測定位置の上流側の前記送液配管中に密度調整用液を自動添加する第２の添加手段と、から成る密度フィードバック機構を有する第２の密度調整系統と、を備えたことを特徴とする塗布液の塗布システム。
【請求項５】
前記送液配管の径が８ｍｍ以上１０ｍｍ以下であることを特徴とする請求項４に記載の塗布液の塗布システム。
【請求項６】
前記送液配管は、温度が制御されていることを特徴とする請求項４又は５に記載の塗布液の塗布システム。
【請求項７】
送液配管を介して塗工装置に送液された塗布液を走行する支持体上に塗布するとともに、前記支持体に塗布されなかった余剰の塗布液を戻り配管で回収して再び送液配管を介して塗工装置に給液する塗布液の塗布システムにおいて、
前記戻り配管内を流れる塗布液の密度をインライン測定する密度計と、
前記測定した測定密度と予め規定した塗布液の目標密度との密度差を演算する演算手段と、
前記密度差がなくなるように前記密度計の上流側の前記戻り配管中に密度調整液を自動添加する添加手段と、を備えた密度フィードバック制御機構を設けたことを特徴とする塗布液の塗布システム。
【請求項８】
前記戻り配管の径が８ｍｍ以上１０ｍｍ以下であることを特徴とする請求項７に記載の塗布液の塗布システム。
【請求項９】
前記戻り配管は、温度が制御されていることを特徴とする請求項７又は８に記載の塗布液の塗布システム。
【請求項１０】
前記塗布液は光学フィルム製造用の塗布液であることを特徴とする請求項４〜９の何れか１に記載の塗布液の塗布システム。
【請求項１１】
前記密度計は振動式密度計であることを特徴とする請求項４〜１０の何れか１に記載の塗布液の塗布システム。
【請求項１２】
前記添加手段は、定量ポンプ、又はドージングバルブであることを特徴とする請求項４〜１１の何れか１に記載の塗布液の塗布システム。
【請求項１３】
請求項４〜１２の何れか１に記載の塗布システムを使用して製造されたことを特徴とする光学フィルム。
【発明の詳細な説明】
【技術分野】
【０００１】
本発明は塗布液の塗布方法及び塗布システム、並びに光学フィルムに係り、特に、光学補償フィルム、反射防止フィルム、防眩性フィルム等の光学フィルムや、液晶層のムラを改善するために有用な光学フィルム等の製造に好適に適用できる塗布方法及び塗布システム、並びにその塗布システムで製造した光学フィルムに関する。
【背景技術】
【０００２】
近年、光学フィルムの需要が増加しつつある。この光学フィルムとしては、液晶セルに位相差板として使用される光学補償フィルムや、反射防止フィルム、防眩性フィルム等の各種の機能を有するフィルムが代表的である。
【０００３】
このような光学フィルムの製造方法の代表的なものとして、走行する帯状可撓性の支持体（以下、「ウエブ」と言う）の表面に塗工装置で塗布液を塗布し、これを乾燥させて各種組成の塗布膜を形成する方法が挙げられる。
【０００４】
近年においては、光学フィルムの高性能化によって塗布膜の薄層化及び膜厚ムラ防止の要求精度が以前に比べて格段に高くなってきている。この為、単に塗工装置の機械精度を上げるだけでは解決できず、塗布経過時における塗布液中の固形分濃度の経時的な変化を精度良く管理し、常に一定の固形分濃度にすることが重要になってきている。
【０００５】
従来、塗布液の管理としては、特許文献１に見られるように、塗布液の粘度を測定して目標濃度との差を求め、粘度差に基づいて塗布液の粘度をフィードバック制御する方法が一般的である。特許文献２には、塗工装置から回収された塗布液を粘度調整室のタンク内で粘度調整してから塗工装置に戻すことが開示されている。
【特許文献１】特開平２−１３１２４１号公報
【特許文献２】特開平９−０７０５６８号公報
【発明の開示】
【発明が解決しようとする課題】
【０００６】
ところで、塗工装置としては、走行する支持体上に塗布液を全量塗布する、例えば、スロットダイ塗工装置や、液溜め部から塗布液を掻き上げて支持体に塗布し、塗布されなかった余剰の塗布液は回収され再度塗工装置に送液するバー塗工装置、グラビア塗工装置、ロール塗布装置などがある。
【０００７】
しかしながら、光学フィルムの製造で使用される塗工装置としては、バー塗工装置（バー方式、ミイヤーバー方式）、グラビア塗工装置（ダイレクト方式、キス方式）、ロール塗工装置等が代表的であり、これらの塗工装置は液溜め部から塗布液を掻き上げて支持体に塗布する方式なので、塗布液中の有機溶媒が蒸発し易いという問題がある。また、これらの塗工装置の場合、ウエブに塗り付けられなかった余剰の塗布液は回収され、回収された塗布液は、塗工装置に送液する送液ラインに戻されて再利用されるのが通常である。このように塗布液を再利用する場合には、塗布液の回収時に塗布液が大気にふれて塗布液中の有機溶剤が蒸発し、塗布液中の固形分濃度が一層変化し易くなるという問題がある。
【０００８】
いずれの場合においても、光学フィルムにおいて光学特性を一定に保つため、塗布膜厚みと塗布された内容物濃度を一定にして塗布する必要がある。そして、本発明の発明者は、品質の良い光学フィルムを得るには、場合によっては、塗布厚みや濃度を小数点以下３桁目までコントロールする必要があり、そのためには、液密度を小数点以下４桁目まで調整する必要があるという知見を得た。しかし、従来、液密度を小数点以下４桁まで調整できる塗布方法や塗布システムは無かった。
【０００９】
本発明はこのような事情に鑑みてなされたもので、光学フィルム等の高精度で薄膜塗布が要求される分野において、塗布液の固形分濃度の経時的な変化に由来する塗布ムラを発生させないで、小数点以下４桁までの液密度調整を短時間で可能にすることができる塗布液の塗布方法及び塗布システム並びに光学フィルムを提供することを目的とする。
【課題を解決するための手段】
【００１０】
請求項１に記載の発明は、前記目的を達成するために、供給タンクから送液配管を介して送液される塗布液を、走行する支持体上に全量塗布する塗工装置を用いた塗布液の塗布方法において、前記供給タンク内の塗布液の密度を測定し、該測定した測定密度と予め規定した目標密度との密度差を演算し、該目標密度よりも略１オーダー粗い精度レベルまで密度調整用液を添加して密度調整する第１の密度調整工程と、前記第１の密度調整工程後に前記送液配管を流れる塗布液の密度をインライン測定し、該測定した測定密度と前記目標密度との密度差を演算し、該密度差がなくなるように前記密度測定位置の上流側の前記送液配管中に密度調整用液を自動添加して該塗布液の密度をフィードバック制御により調整する第２の密度調整工程と、により前記塗布液の固形分濃度を一定にして塗布することを特徴とする塗布液の塗布方法を提供する。
【００１１】
また、請求項２に記載の発明は、請求項１の発明において、前記第２の密度調整工程では、小数点以下４桁での密度調整であることを特徴とする。
【００１２】
送液配管を介して送液される塗布液を、走行する支持体上に全量塗布するスロットダイによる塗布液の塗布方法では、送液配管で送液される塗布液がそのまま走行する支持体上に全量塗布されるため、全量塗布する際の塗布液の固形分濃度を一定にすることが必要となる。
【００１３】
従って、従来の単なるフィードバック制御による塗布液の固形分濃度調整では、光学フィルムを製造するための塗布のように超精密な塗布液の固形分濃度が要求される場合には、常に一定の固形分濃度に調整することができない。
【００１４】
そこで、発明者は鋭意研究した結果、タンク内で目標密度よりも略１オーダー粗い精度レベルまで密度調整を予めっておき（第１の密度調整工程）、その後で、タンクから塗工装置までの送液配管中において測定した測定密度と前記目標密度との密度差をなくすようにフィードバック制御により残りの１オーダー分の密度微調整を行う（第２の密度調整工程）ことで、密度調整精度を著しく向上できることを見いだした。
【００１５】
即ち、第１の密度調整工程では、供給タンク内の塗布液の密度を測定し、該測定した測定密度と予め規定した目標密度との密度差を演算し、該目標密度よりも略１オーダー粗い精度レベルまで密度調整用液を添加する。そして、第２の密度調整工程では、送液配管上で、密度微調整を行うと共に、塗布液の密度を安定的に目標密度に維持するために密度フィードバック制御を行う。
【００１６】
このように、多量の塗布液の密度を一定精度のレベルまで短時間で調整し易いタンク内での密度調整の特徴と、塗布液中の溶媒の揮発を防止しながら密度の微調整を高精度に行い易い送液配管途中での密度調整の特徴と、を組み合わせることにより、小数点以下４桁までの密度調整を短時間で行うことができる。また、塗布液の粘度変化として現れない塗布液中の微小な固形濃度変化であっても、塗布液の密度を検出することで高精度且つリアルタイムに検出することができる。しかも、測定した測定密度を予め規定した目標密度のとの密度差がなくなるように、密度測定位置よりも上流位置に密度調整用液を自動添加することで、タンク内で密度調整液を添加する場合のようなフィードバック遅れが発生しない。尚、密度調整用液としては、塗布液と同じ成分を含む溶液を使用することができ、第１及び第２の密度調整工程では成分濃度を同じにしてもよく、変えてもよい。また、目標密度とは、塗布液を調製する際に本来規定された密度のことであり、目標の固形分濃度に対応する密度を言う。
【００１７】
従って、供給タンクから送液配管を介して送液される塗布液を、走行する支持体上に全量塗布する塗工装置を用いた塗布液の塗布方法において、塗布液の固形分濃度の経時的な変化に由来する塗布ムラを発生させないで、小数点以下４桁までの液密度調整を短時間で可能にすることができる塗布液の塗布方法を提供することができる。
【００１８】
請求項３に記載の発明は、前記目的を達成するために、送液配管を介して塗工装置に送液された塗布液を走行する支持体上に塗布するとともに、前記支持体に塗布されなかった余剰の塗布液を戻り配管で回収して再び送液配管を介して塗工装置に給液する塗布液の塗布方法において、前記戻り配管内を流れる塗布液の密度をインライン測定し、該測定した測定密度と予め規定した塗布液の目標密度との密度差を演算し、前記密度差がなくなるように前記密度測定位置の上流側の前記戻り配管中に密度調整用液を自動添加して、該塗布液を所望の濃度となるように該塗布液の密度をフィードバック制御することにより、前記塗布液の固形分濃度を一定にして塗布することを特徴とする塗布液の塗布方法を提供する。
【００１９】
請求項３は、送液配管を介して塗工装置に送液された塗布液を走行する支持体上に塗布するとともに、前記支持体に塗布されなかった余剰の塗布液を戻り配管で回収して再び送液配管を介して塗工装置に給液する塗布液の塗布方法である。この塗布方法の場合は、液溜め部から塗布液を掻き上げて支持体に塗布する方式なので、塗布液中の溶媒が蒸発し易いと共に、支持体に塗り付けられなかった余剰の塗布液は回収され、回収された塗布液は、再び塗工装置に給液されて再利用されるので、このように塗布液を再利用する際には、塗布液の回収時に塗布液が大気にふれて塗布液中の溶媒が蒸発し、塗布液中の固形分濃度が変化してしまう。従って、戻り配管で回収される塗布液の濃度を塗布前の塗布液の濃度と同じにしておくことが好ましい。
【００２０】
そこで、回収される塗布液を戻す戻り配管上に、塗布液の密度を目標密度に安定的に維持するための密度フィードバック制御機構を設けた。これにより、塗布液の溶媒が微量蒸発することにより生じる粘度変化としては現れない塗布液中の微小な固形分濃度の変化であっても、塗布液の密度を検出することでリアルタイム且つ高精度に検出することができ、しかも測定した測定密度と予め規定した塗布液の目標密度との密度差がなくなるように、密度計よりも上流側位置に配置した添加手段から送液配管内を流れる塗布液に密度調整液を自動添加することで、送液タンク内に密度調整液を添加する場合のようなフィードバック遅れが発生しない。そして、このように密度が調整された塗布液は、送液タンクに戻され、再び送液配管を介して塗工装置に給液され、再度支持体に塗布される。
【００２１】
従って、請求項３によれば、送液配管を介して塗工装置に送液された塗布液を走行する支持体上に塗布するとともに、前記支持体に塗布されなかった余剰の塗布液を戻り配管で回収して再び送液配管を介して塗工装置に給液する塗布液の塗布方法において、塗布液の固形分濃度の経時的な変化に由来する塗布ムラを発生させないで、小数点以下４桁までの液密度調整を可能にすることができる塗布液の塗布方法を提供することができる。
【００２２】
請求項４に記載の発明は、前記目的を達成するために、供給タンクから送液配管を介して送液される塗布液を、走行する支持体上に全量塗布する塗工装置を用いた塗布液の塗布システムにおいて、前記供給タンク内の塗布液の密度を測定する第１の密度計と、該測定した測定密度と予め規定した目標密度との密度差を演算する第１の演算手段と、該目標密度よりも略１オーダー粗い精度レベルまで密度調整用液を添加して密度調整する第１の添加手段と、を有する第１の密度調整系統と、前記送液配管を流れる塗布液の密度をインライン測定する第２の密度計と、該測定した測定密度と前記目標密度との密度差を演算する第２の演算手段と、該密度差がなくなるように前記密度測定位置の上流側の前記送液配管中に密度調整用液を自動添加する第２の添加手段と、から成る密度フィードバック機構を有する第２の密度調整系統と、を備えたことを特徴とする塗布液の塗布システムを提供する。
【００２３】
請求項４の発明は、請求項１の発明である塗布液の塗布方法を、塗布システムに構成したものである。
【００２４】
請求項５に記載の発明は、請求項４の発明において、前記送液配管の径が８ｍｍ以上１０ｍｍ以下であることを特徴とする。
【００２５】
請求項５の発明によれば、送液配管の径が８ｍｍ以上１０ｍｍ以下であることで、送液配管を流れる塗布液と密度調整液とが好適に攪拌され混合されるので、濃度差のない塗布液をスロットダイに供給することができ、塗布ムラの発生を防ぐことができる。
【００２６】
請求項６に記載の発明は、請求項４又は５の発明において、前記送液配管は、温度が制御されていることを特徴とする。
【００２７】
請求項６の発明によれば、送液配管の温度が制御されていることで、塗布液の濃度調整が容易となる。
【００２８】
請求項７に記載の発明は、前記目的を達成するために、送液配管を介して塗工装置に送液された塗布液を走行する支持体上に塗布するとともに、前記支持体に塗布されなかった余剰の塗布液を戻り配管で回収して再び送液配管を介して塗工装置に給液する塗布液の塗布方法において、前記戻り配管内を流れる塗布液の密度をインライン測定する密度計と、前記測定した測定密度と予め規定した塗布液の目標密度との密度差を演算する演算手段と、前記密度差がなくなるように前記密度計の上流側の前記戻り配管中に密度調整液を自動添加する添加手段と、を備えた密度フィードバック制御機構を設けたことを特徴とする塗布液の塗布システムを提供する。
【００２９】
請求項７の発明は、請求項３の発明である塗布液の塗布方法を、塗布システムに構成したものである。
【００３０】
請求項８に記載の発明は、請求項７の発明において、前記戻り配管の径が８ｍｍ以上１０ｍｍ以下であることを特徴とする。
【００３１】
請求項８の発明によれば、戻り配管の径が８ｍｍ以上１０ｍｍ以下であることで、戻り配管を流れる塗布液と密度調整液とが好適に攪拌され混合されるので、濃度差のない塗布液を送液タンクに供給することができるので、塗布の際に塗布ムラの発生を防ぐことができる。
【００３２】
請求項９に記載の発明は、請求項７又は８の発明において、前記戻り配管は、温度が制御されていることを特徴とする。
【００３３】
請求項９の発明によれば、戻り配管の温度が制御されていることで、塗布液の濃度調整が容易となる。
【００３４】
請求項１０に記載の発明は、請求項４〜９の何れか１において、前記塗布液は光学フィルム製造用の塗布液であることを特徴とする。
【００３５】
上記の通り、光学フィルムの高性能化によって塗布膜の薄層化及び膜厚ムラ防止の要求精度が以前に比べて格段に高くなっており、塗布液中の固形分濃度を高精度に管理する必要があるためである。
【００３６】
請求項１１に記載の発明は、請求項４〜１０の何れか１において、前記密度計は振動式密度計であることを特徴とする。
【００３７】
請求項１１によれば、密度計としては色々な方式があるが、振動式密度計は他方式に比べて精度が高く、液密度を４桁目まで調整することができるので、光学フィルム製造用の塗布液に要求される固形分濃度の微小な変化をも検出することができる。
【００３８】
請求項１２に記載の発明は、請求項４〜１１の何れか１において、前記添加手段は、定量ポンプ、又はドージングバルブであることを特徴とする。
【００３９】
本発明において、密度計で測定される密度の微小変化に対応させて密度調整液の添加量も精度良く制御する必要があり、定量ポンプ、又はドージングバルブが好適なためである。
【００４０】
請求項１３に記載の発明は、請求項４〜１２の何れか１の塗布液の塗布システムを使用して製造されたことを特徴とする光学フィルムを提供する。
【００４１】
本発明の塗布システムを使用すれば、薄膜で塗布ムラのない高精度な光学フィルムを製造することができる。
【発明の効果】
【００４２】
以上説明したように、本発明によれば、液密度を小数点以下４桁まで短時間で調整できるので塗布厚みや濃度を小数点以下３桁目までコントロールすることができ、塗布液の固形分濃度の経時的な変化に由来する塗布ムラを発生させないで安定的な薄膜塗布を行うことができる。
【発明を実施するための最良の形態】
【００４３】
以下、添付図面に従って本発明に係る塗布液の塗布方法及び塗布システム、並びにその塗布システムを使用して製造した光学フィルムの好ましい実施の形態について詳説する。図１は、本発明に係る塗布液の塗布方法、及び塗布システムが適用される光学フィルムの製造ラインを説明する説明図である。図２は、本発明の塗布システムの全体構成図であり、図３は、本発明の別の実施形態の塗布システムの全体構成図である。
【００４４】
図１に示されるように、光学フィルムの製造ライン１０は、送液配管を介して塗工装置に送液された塗布液を支持体に塗布すると共に、支持体に塗布されなかった余剰の塗布液を戻り配管で回収して再び送液配管を介して塗工装置に給液する塗布方法の場合である。また、図３は、本発明の別の実施携帯の塗布システムの全体構成図であり、供給タンクから送液配管を介して送液される塗布液を、走行する支持体上に全量塗布する塗工装置を用いた塗布液の塗布方法の場合である。送り出し機１２からウエブ１４が送り出され、ウエブ１４はガイドローラ１６によってガイドされて除塵機１８に送りこまれる。除塵機１８は、ウエブ１４の表面に付着した塵埃を取り除く。
【００４５】
除塵機１８の下流には、本発明の塗布システム２０における塗工装置２１が設けられ、光学フィルム製造用の塗布液が走行するウエブ１４に塗布される。ここで、光学フィルム製造用の塗布液としては、例えば光学補償フィルムや、反射防止フィルム、防眩性フィルム等を製造するための塗布液を言う。塗工装置２１の下流には、初期乾燥ゾーン２２、本乾燥ゾーン２４、加熱ゾーン２６が順次設けられており、ウエブ１４上に光学層が形成される。更に、この下流には紫外線ランプ２８が設けられており、紫外線照射により、光学層を架橋させ、所望のポリマーを形成する。そして、この下流に設けられた巻取り機３０により、ポリマーが形成されたウエブ１４が巻き取られる。
【００４６】
次に、図２に示す本発明の塗布システム２０について説明する。先ず、塗工装置２１としてグラビア塗工装置を使用した例で説明する。
【００４７】
塗布システム２０は、主として、グラビア塗工装置２１と、グラビア塗工装置２１に塗布液を送液する送液ライン３２と、グラビア塗工装置２１でウエブ１４に塗布されなかった余剰な塗布液を回収して送液ライン３２に戻す回収ライン３４とで構成される。
【００４８】
グラビア塗工装置２１は、グラビアローラ３６とバックアップローラ３８と、グラビアローラ３６の下方に設けられた液受けパン４０と、グラビアローラ３６の回転駆動により液受けパン４０から掻き上げられた過剰の塗布液を塗布前に掻き落とすドクターブレード４２とを備え、送液ライン３２から送液された塗布液が満たされている液受けパン４０にはグラビアローラ３６の約下半分が浸漬されている。
【００４９】
上流ガイドローラ４４及び下流ガイドローラ４６は、グラビアローラ３６と平行な状態で支持されている。そして、上流ガイドローラ４４及び下流ガイドローラ４６は、両端部分を軸受部材（ボール軸受等）により回動自在に支持され、駆動機構を付されない構成のものが好ましい。
【００５０】
グラビアローラ３６、バックアップローラ３８、上流ガイドローラ４４及び下流ガイドローラ４６は、ウエブ１４の幅と略同一の長さを有する。グラビアローラ３６は、図２の矢印で示されるようにウエブ１４の走行方向と同方向に回転駆動される。尚、図２とは逆の逆転駆動による塗布も、塗布条件によっては採用できる。グラビアローラ３６の駆動方法は、インバータモータによるダイレクト駆動（軸直結）であるが、各種モータと減速機（ギアヘッド）との組み合わせ、各種モータよりタイミングベルト等の巻き掛け伝達手段による方法であってもよい。グラビアローラ３６表面のセル（ｃｅｌｌ）形状は、公知のピラミッド型、格子型及び斜線型等のいずれであってもよい。すなわち、塗布速度、塗布液の粘度、塗布層厚等により適宜のセルを選択すればよい。
【００５１】
上記したグラビア塗工装置２１の構成により、上流ガイドローラ４４及び下流ガイドローラ４６でガイドされて走行するウエブ１４を、回転駆動されるグラビアローラ３６とバックアップローラ３８とで挟みながら、グラビアローラ３６の回転で液受けパン４０から掻き上げた塗布液の一部をドクターブレード４２で掻き落とした後、ウエブ１４に塗布される。また、ウエブ１４に塗布されなかった余剰の塗布液はグラビアローラ３６の回転に同伴されて液受けパン４２に落流し、回収ライン３４の戻り配管４８に設けられた回収ポンプ４９によって送液タンク５０に回収される。回収ポンプ４９は、送液ライン３２から液受けパン４０に給液される塗布液量との兼ね合いで、液受けパン４０の液面を一定に維持するように塗布液の回収量を調整する。このグラビア塗工装置２１は、特に薄層塗布に有効であるので、たとえば、ウエット塗布量が５ｍｌ／ｍ2 以下（塗布時の膜厚が５μｍ以下）の超薄層塗布を行う光学フィルムの製造ラインに好適に適用できる。尚、塗布時におけるウエブ１４の走行方向のテンションは、１００〜３００Ｎ／ｍの範囲が好ましい。尚、塗工装置としては、グラビア塗工装置２１に限定されるものではなく、バー塗工装置（バー方式、ミイヤーバー方式）、ロール塗工装置等も好適に使用できる。
【００５２】
送液ライン３２は、主として、供給タンク内の塗布液の密度を測定し、該測定した測定密度と予め規定した目標密度との密度差を演算し、該目標密度よりも略１オーダー粗い精度レベルまで密度調整用液を添加して密度調整する第１の密度調整工程と、第１の密度調整工程後に前記送液配管を流れる塗布液の密度をインライン測定し、該測定した測定密度と前記目標密度との密度差を演算し、該密度差がなくなるように前記密度測定位置の上流側の前記送液配管中に密度調整用液を自動添加して該塗布液の密度をフィードバック制御により調整する第２の密度調整工程と、で構成される。即ち、送液タンク５０とグラビア塗工装置２１とを接続する送液配管５２上に、送液タンク５０側から順に、送液ポンプ５４、及びフィルタ５８を設けて構成される。これにより、送液タンク５０内の塗布液は、送液ポンプ５４によって送液配管５２を流れグラビア塗工装置２１に送られる。
【００５３】
回収ライン３４は、グラビア塗工装置２１と送液タンク５０とを接続する戻り配管４８には、グラビア塗工装置２１側から順に、回収ポンプ４９、及び密度フィードバック制御機構５６を設けて構成される。
【００５４】
密度フィードバック制御機構５６は、主として、戻り配管４８内を流れる塗布液の密度をインライン測定する密度計６０と、測定した測定密度と予め規定した塗布液の目標密度との密度差を演算する演算手段６２と、前記密度差がなくなるように、密度計よりも上流側位置で戻り配管４８内を流れる塗布液に密度調整液を自動添加する添加手段６４とで構成され、添加手段６４として、密度調整液を貯留する添加タンク６６と添加ポンプ６８とが設けられる。即ち、密度計６０で逐次測定される塗布液の測定密度は演算手段６２に入力されると共に演算手段６２に予め入力されている塗布液の目標密度と比較され、測定密度と目標密度との密度差が求められる。演算手段６２は、密度差と密度調整液の添加量との関係を示す検量線データから、密度差をなくすために必要な密度調整液の添加量を演算し、添加ポンプ６８の可動時間、回転数あるいはストローク数等を求めて添加ポンプ６８を制御する。これにより、塗布液の測定密度と目標密度との間に密度差がある場合には、密度差をなくすように、密度調整液が戻り配管４８を流れる塗布液に自動添加される。密度調整液としては、塗布液を調製する際の溶媒や、塗布液と同じ成分を含む溶液等を使用することができる。
【００５５】
また、図２に示すように、戻り配管４８を流れる塗布液の温度を計測する温度計８６が設けられ、測定された塗布液の温度は演算手段６２に逐次入力されて、密度計６０で測定された密度の温度補正が行われる。
【００５６】
高精度な密度フィードバック制御機構５６を構成するには、高精度な密度測定に対応させて密度調整液の添加精度を高精度にする必要があり、添加ポンプ６８としてはプランジャーポンプ、ダイヤフラムポンプ、ギアポンプ等の定量ポンプであることが好ましい。又、図示しないが、添加ポンプ６８の代わりにドージングバルブを設けることで密度調整液の添加精度を高精度にすることができる。
【００５７】
そして、本発明の塗布システム２０は、厳しい光学性能が要求される光学フィルムの製造において、粘度変化としては現れない塗布液中の固形分濃度の変化をも管理できるようにするため、上記した塗布システム２０に更に次の構成を付加することが好ましい。即ち、ここで使用する密度計６０としては色々な方式の密度計が可能であるが、振動式密度計が密度を高精度に測定できることからより好適である。
【００５８】
また、戻り配管４８の径は、８ｍｍ以上１０ｍｍ以下であることが好ましい。戻り配管４８の径が８ｍｍ以上１０ｍｍ以下であることで、戻り配管を流れる塗布液と密度調整液とが好適に攪拌され混合されるので、濃度差のない塗布液を送液タンクに供給することができるので、塗布の際に塗布ムラの発生を防ぐことができる。
【００５９】
これにより、送液配管５２を介して塗工装置２１に送液された塗布液を走行するウエブ１４上に塗布するとともに、ウエブ１４に塗布されなかった余剰の塗布液を戻り配管４８で回収して再び送液配管５２を介して塗工装置２１に給液する塗布液の塗布方法において、塗布液の固形分濃度の経時的な変化に由来する塗布ムラを発生させないで、４桁までの液密度調整を可能にすることができる塗布液の塗布方法を提供することができる。
【００６０】
次に、図３に示す本発明の塗布システム２０’について説明する。塗工装置２１はスロットダイを使用する。尚、図３において、図２に示した本発明の塗布システム２０と同一部材に対しては図２に示した本発明の塗布システム２０と同符号を付している。
【００６１】
塗布システム２０’は、主として、スロットダイ２１’と、スロットダイ２１’に塗布液を送液する送液ライン３２とで構成される。
【００６２】
この塗布工程において、ウエブ１４を支持するバックアップローラ３８に相対するように、スロットダイ２１’が設けられており、スロットダイ２１’には塗布液が供給されるようになっている。スロットダイ２１’には、長手方向（ウエブ１４の幅方向）に延びたマニホールド７０と、マニホールド７０と連通するとともに、長手方向においてウエブ１４と対向し、開口部より塗布液を吐出するスロット７２と、を備えている。
【００６３】
スロット７２（「スリット」とも称呼される）は、マニホールド７０からウエブ１４に向け、通常、０. ０１〜０. ５ｍｍの開口幅をもってスロットダイ２１’の本体内部を貫通し、かつマニホールド７０と同じようにウエブ１４の幅方向に延長された比較的狭隘な流路であり、ウエブ１４の幅方向の開口長さは塗布幅と略同等に設定される。このスロット７２の開口幅は、２０μｍ以下の薄層の塗布を行う場合には、小さくすることが望ましく、３００μｍ以下とするのが好ましい。
【００６４】
尚、スロット７２におけるウエブ１４に向けた流路の長さは、塗布液の液組成、物性、供給流量、供給液圧、等の諸条件を考慮して適宜設定し得る。すなわち、塗布液がウエブＷの幅方向に均一な流量と液圧分布をもって層流状にスロット７２から供給できればよい。
【００６５】
スロット７２の、マニホールド７０との境界部から開口部までの距離（ウエブ１４に向けた流路の長さ）は、スロット７２のウエブ１４の幅方向の開口長さ、塗布液の液組成、物性、供給流量、供給液圧、等の諸条件により異なるが、スロット７２のウエブ１４の幅方向の開口長さが１０００〜１２００ｍｍ程度の場合には３０〜８０ｍｍの範囲が好ましく採用できる。
【００６６】
送液ライン３２は、送液タンク５０とスロットダイ２１’とを接続する送液配管５２上に、送液タンク５０側から順に、送液ポンプ５４、密度フィードバック制御機構５６、及びフィルタ５８を設けて構成される。
【００６７】
更に、送液タンク５０には、密度フィードバック制御機構７３、送液タンク５０中の塗布液に密度調整液を自動添加する添加手段７４、及び攪拌機８０が設けられており、塗布液の密度制御が行われる。
【００６８】
密度フィードバック制御機構７３は、主として、送液タンク５０内の塗布液の密度を測定する密度計８２と、測定した測定密度と予め規定した塗布液の規定密度との密度差を演算する演算手段８５と、前記密度差がなくなるように、送液タンク５０内の塗布液に密度調整液を自動添加する添加手段７４とで構成され、添加手段７４として、密度調整液を貯留する調整液用タンク７６と添加バルブ７８とが設けられる。密度計８２で逐次測定される塗布液の測定密度は演算手段８５に入力されると共に演算手段８５に予め入力されている塗布液の規定密度と比較され、測定密度と規定密度との密度差が求められる。
【００６９】
また、送液タンク５０内の塗布液の温度を計測する温度計８４が設けられ、測定された塗布液の温度は演算手段８５に逐次入力されて、密度計８２で測定された密度の温度補正が行われる。
【００７０】
高精度な密度フィードバック制御機構７３を構成するには、高精度な密度測定に対応させて密度調整液の添加精度を高精度にする必要があり、添加バルブ７８としてはージングバルブを設けることが好ましい。又、図示しないが、添加バブル７８の代わりにプランジャーポンプ、ダイヤフラムポンプ、ギアポンプ等の定量ポンプを設けることで密度調整液の添加精度を高精度にすることができる。
【００７１】
そして、送液タンク５０内の塗布液は、送液ポンプ５４によって送液配管５２を流れスロットダイ２１’に送られる途中で、塗布液の密度制御が行われると共に、塗布液の異物がフィルタ５８で濾過される。
【００７２】
密度フィードバック制御機構５６は、主として、送液配管５２内を流れる塗布液の密度をインライン測定する密度計６０と、測定した測定密度と予め規定した塗布液の規定密度との密度差を演算する演算手段６２と、前記密度差がなくなるように、密度計よりも上流側位置で送液配管５２内を流れる塗布液に密度調整液を自動添加する添加手段６４とで構成され、添加手段６４として、密度調整液を貯留する添加タンク６６と添加ポンプ６８とが設けられる。図２の塗布システム２０と同様に、密度計６０で逐次測定される塗布液の測定密度は演算手段６２に入力されると共に演算手段６２に予め入力されている塗布液の規定密度と比較され、測定密度と規定密度との密度差が求められる。演算手段６２は、密度差と密度調整液の添加量との関係を示す検量線データから、密度差をなくすために必要な密度調整液の添加量を演算し、添加ポンプ６８の可動時間、回転数あるいはストローク数等を求めて添加ポンプ６８を制御する。
【００７３】
また、送液配管５２を流れる塗布液の温度を計測する温度計８６が設けられ、測定された塗布液の温度は演算手段６２に逐次入力されて、密度計６０で測定された密度の温度補正が行われる。
【００７４】
高精度な密度フィードバック制御機構５６を構成するには、図２の塗布システム２０と同様に、高精度な密度測定に対応させて密度調整液の添加精度を高精度にする必要があり、添加ポンプ６８としてはプランジャーポンプ、ダイヤフラムポンプ、ギアポンプ等の定量ポンプであることが好ましい。又、図示しないが、図２の塗布システム２０と同様に、添加ポンプ６８の代わりにドージングバルブを設けることで密度調整液の添加精度を高精度にすることができる。
【００７５】
そして、本発明の塗布システム２０’は、厳しい光学性能が要求される光学フィルムの製造において、粘度変化としては現れない塗布液中の固形分濃度の変化をも管理できるようにするため、上記した塗布システム２０’に更に次の構成を付加することが好ましい。ここで使用する密度計６０としては色々な方式の密度計が可能であるが、振動式密度計が密度を高精度に測定できることからより好適である。
【００７６】
また、送液配管５２の径は、８ｍｍ以上１０ｍｍ以下であることが好ましい。送液配管５２の径が８ｍｍ以上１０ｍｍ以下であることで、送液配管を流れる塗布液と密度調整液とが好適に攪拌され混合されるので、濃度差のない塗布液を塗工装置２１’に供給することができるので、塗布の際に塗布ムラの発生を防ぐことができる。
【００７７】
このように、多量の塗布液の密度を一定精度のレベルまで短時間で調整し易いタンク内での密度調整の特徴と、塗布液中の溶媒の揮発を防止しながら密度の微調整を高精度に行い易い送液配管途中での密度調整の特徴と、を組み合わせることにより、小数点以下４桁までの密度調整を短時間で行うことができる。また、塗布液の粘度変化として現れない塗布液中の微小な固形濃度変化であっても、塗布液の密度を検出することで高精度且つリアルタイムに検出することができる。しかも、測定した測定密度を予め規定した目標密度のとの密度差がなくなるように、密度測定位置よりも上流位置に密度調整用液を自動添加することで、タンク内で密度調整液を添加する場合のようなフィードバック遅れが発生しない。
【００７８】
以上、本発明の実施形態について説明したが、本発明は上記実施形態に限定されるものではなく、各種の態様が採り得る。
【００７９】
例えば、図２と図３の塗布システム２０、２０’において、戻り配管４８又は送液配管５２を流れる塗布液の温度を計測する温度計８６を設ける代わりに、又は温度計８６を設けるとともに、戻り配管４８又は送液配管５２の温度を制御することが考えられる。戻り配管４８又は送液配管５２の温度を制御することで、塗布液が所定温度となるので、密度フィードバック制御機構５６での密度調整を容易に行うことができる。
【００８０】
次に、本発明に係る塗布システムを使用して製造される光学フィルムについて説明する。
【００８１】
本発明に使用するウエブ１４としては、光透過率が８０％以上であるポリマーフィルムを用いることが好ましい。ポリマーフィルムとしては、外力により複屈折が発現しにくいものが好ましい。ポリマーの例には、セルロース系ポリマー、ノルボルネン系ポリマー（たとえば、アートン（ＪＳＲ（株）製）、ゼオノア、ゼオネックス（いずれも、日本ゼオン（株）製））及びポリメチルメタクリレートが含まれる、セルロース系ポリマーが好ましく、セルロースエステルがより好ましく、セルロースの低級脂肪酸エステルが更に好ましい。
【００８２】
この低級脂肪酸とは、炭素原子数が６以下の脂肪酸を意味する。炭素原子数は、２（セルロースアセテート）、３（セルロースプロピオネート）または４（セルロースブチレート）であることが好ましい。セルロースエステルとしてはセルロースアセテートが好ましく、その例としては、ジアセチルセルロース及びトリアセチルセルロースなどが挙げられる。セルロースアセテートプロピオネートやセルロースアセテートブチレートのような混合脂肪酸エステルを用いてもよい。
【００８３】
一般に、セルロースアセテートの２、３、６の水酸基は、全体の置換度の１／３ずつに均等に分配されるわけではなく、６位水酸基の置換度が小さくなる傾向がある。本発明ではセルロースアセテートの６位水酸基の置換度が、２、３位に比べて多いほうが好ましい。
【００８４】
全体の置換度に対して６位の水酸基が３０％以上４０％以下アシル基で置換されていることが好ましく、更には３１％以上、特に３２％以上であることが好ましい。更にセルロースアセテートの６位アシル基の置換度が０．８８以上であることが好ましい。
【００８５】
６位水酸基は、アセチル基以外に炭素数３以上のアシル基であるプロピオニル基、ブチロイル基、バレロイル基、ベンゾイル基、アクリロイル基などで置換されていてもよい。各位置の置換度の測定は、ＮＭＲによって求める事ができる。
【００８６】
本発明のセルロースアセテートとして、特開平１１−５８５１号公報の段落番号００４３〜００４４に記載されている合成例１、段落番号００４８〜００４９に記載されている合成例２、そして段落番号００５１〜００５２に記載されている合成例３の合成方法により得られたセルロースアセテートを用いることができる。
【００８７】
ポリマーフィルムのレターデーションを調整するため、少なくとも二つの芳香族環を有する芳香族化合物をレターデーション上昇剤として使用する。
【００８８】
ポリマーフィルムとしてセルロースアセテートフィルムを用いる場合、芳香族化合物は、セルロースアセテート１００質量部に対して、０．０１〜２０質量部の範囲で使用する。芳香族化合物は、セルロースアセテート１００質量部に対して、０．０５〜１５質量部の範囲で使用することが好ましく、０．１〜１０質量部の範囲で使用することが更に好ましい。二種類以上の芳香族化合物を併用してもよい。芳香族化合物の芳香族環には、芳香族炭化水素環に加えて、芳香族性ヘテロ環を含む。
【００８９】
芳香族炭化水素環は、６員環（すなわち、ベンゼン環）であることが特に好ましい。芳香族性ヘテロ環は一般に、不飽和ヘテロ環である。芳香族性ヘテロ環は、５員環、６員環または７員環であることが好ましく、５員環または６員環であることが更に好ましい。芳香族性ヘテロ環は一般に、最多の二重結合を有する。ヘテロ原子としては、窒素原子、酸素原子及び硫黄原子が好ましく、窒素原子が特に好ましい。
【００９０】
芳香族性ヘテロ環の例には、フラン環、チオフェン環、ピロール環、オキサゾール環、イソオキサゾール環、チアゾール環、イソチアゾール環、イミダゾール環、ピラゾール環、フラザン環、トリアゾール環、ピラン環、ピリジン環、ピリダジン環、ピリミジン環、ピラジン環及び１、３、５−トリアジン環が含まれる。芳香族環としては、ベンゼン環、フラン環、チオフェン環、ピロール環、オキサゾール環、チアゾール環、イミダゾール環、トリアゾール環、ピリジン環、ピリミジン環、ピラジン環及び１、３、５−トリアジン環が好ましく、ベンゼン環及び１、３、５−トリアジン環が更に好ましい。芳香族化合物は、少なくとも一つの１、３、５−トリアジン環を有することが特に好ましい。
【００９１】
芳香族化合物が有する芳香族環の数は、２〜２０であることが好ましく、２〜１２であることがより好ましく、２〜８であることが更に好ましく、２〜６であることが最も好ましい。二つの芳香族環の結合関係は、（ａ）縮合環を形成する場合、（ｂ）単結合で直結する場合及び（ｃ）連結基を介して結合する場合に分類できる（芳香族環のため、スピロ結合は形成できない）。結合関係は、（ａ）〜（ｃ）のいずれでもよい。
【００９２】
（ａ）の縮合環（二つ以上の芳香族環の縮合環）の例には、インデン環、ナフタレン環、アズレン環、フルオレン環、フェナントレン環、アントラセン環、アセナフチレン環、ナフタセン環、ピレン環、インドール環、イソインドール環、ベンゾフラン環、ベンゾチオフェン環、インドリジン環、ベンゾオキサゾール環、ベンゾチアゾール環、ベンゾイミダゾール環、ベンゾトリアゾール環、プリン環、インダゾール環、クロメン環、キノリン環、イソキノリン環、キノリジン環、キナゾリン環、シンノリン環、キノキサリン環、フタラジン環、プテリジン環、カルバゾール環、アクリジン環、フェナントリジン環、キサンテン環、フェナジン環、フェノチアジン環、フェノキサチイン環、フェノキサジン環及びチアントレン環が含まれる。ナフタレン環、アズレン環、インドール環、ベンゾオキサゾール環、ベンゾチアゾール環、ベンゾイミダゾール環、ベンゾトリアゾール環及びキノリン環が好ましい。
【００９３】
（ｂ）の単結合は、二つの芳香族環の炭素原子間の結合であることが好ましい。二以上の単結合で二つの芳香族環を結合して、二つの芳香族環の間に脂肪族環または非芳香族性複素環を形成してもよい。
【００９４】
（ｃ）の連結基も、二つの芳香族環の炭素原子と結合することが好ましい。連結基は、アルキレン基、アルケニレン基、アルキニレン基、−ＣＯ−、−Ｏ−、−ＮＨ−、−Ｓ−またはそれらの組み合わせであることが好ましい。組み合わせからなる連結基の例を以下に示す。なお、以下の連結基の例の左右の関係は、逆になってもよい。
ｃ１：−ＣＯ−Ｏ−
ｃ２：−ＣＯ−ＮＨ−
ｃ３：−アルキレン−Ｏ−
ｃ４：−ＮＨ−ＣＯ−ＮＨ−
ｃ５：−ＮＨ−ＣＯ−Ｏ−
ｃ６：−Ｏ−ＣＯ−Ｏ−
ｃ７：−Ｏ−アルキレン−Ｏ−
ｃ８：−ＣＯ−アルケニレン−
ｃ９：−ＣＯ−アルケニレン−ＮＨ−
ｃ10：−ＣＯ−アルケニレン−Ｏ−
ｃ11：−アルキレン−ＣＯ−Ｏ−アルキレン−Ｏ−ＣＯ−アルキレン−
ｃ12：−Ｏ−アルキレン−ＣＯ−Ｏ−アルキレン−Ｏ−ＣＯ−アルキレン−Ｏ−
ｃ13：−Ｏ−ＣＯ−アルキレン−ＣＯ−Ｏ−
ｃ14：−ＮＨ−ＣＯ−アルケニレン−
ｃ15：−Ｏ−ＣＯ−アルケニレン−
芳香族環及び連結基は、置換基を有していてもよい。置換基の例には、ハロゲン原子（Ｆ、Ｃｌ、Ｂｒ、Ｉ）、ヒドロキシル、カルボキシル、シアノ、アミノ、ニトロ、スルホ、カルバモイル、スルファモイル、ウレイド、アルキル基、アルケニル基、アルキニル基、脂肪族アシル基、脂肪族アシルオキシ基、アルコキシ基、アルコキシカルボニル基、アルコキシカルボニルアミノ基、アルキルチオ基、アルキルスルホニル基、脂肪族アミド基、脂肪族スルホンアミド基、脂肪族置換アミノ基、脂肪族置換カルバモイル基、脂肪族置換スルファモイル基、脂肪族置換ウレイド基及び非芳香族性複素環基が含まれる。
【００９５】
アルキル基の炭素原子数は、１〜８であることが好ましい。環状アルキル基よりも鎖状アルキル基の方が好ましく、直鎖状アルキル基が特に好ましい。アルキル基は、更に置換基（例、ヒドロキシ、カルボキシ、アルコキシ基、アルキル置換アミノ基）を有していてもよい。アルキル基の（置換アルキル基を含む）例には、メチル、エチル、ｎ−ブチル、ｎ−ヘキシル、２−ヒドロキシエチル、４−カルボキシブチル、２−メトキシエチル及び２−ジエチルアミノエチルが含まれる。アルケニル基の炭素原子数は、２〜８であることが好ましい。環状アルケニル基よりも鎖状アルケニル基の方が好ましく、直鎖状アルケニル基が特に好ましい。アルケニル基は、更に置換基を有していてもよい。
【００９６】
アルケニル基の例には、ビニル、アリル及び１−ヘキセニルが含まれる。アルキニル基の炭素原子数は、２〜８であることが好ましい。環状アルキケニル基よりも鎖状アルキニル基の方が好ましく、直鎖状アルキニル基が特に好ましい。アルキニル基は、更に置換基を有していてもよい。アルキニル基の例には、エチニル、１−ブチニル及び１−ヘキシニルが含まれる。
【００９７】
脂肪族アシル基の炭素原子数は、１〜１０であることが好ましい。脂肪族アシル基の例には、アセチル、プロパノイル及びブタノイルが含まれる。脂肪族アシルオキシ基の炭素原子数は、１〜１０であることが好ましい。脂肪族アシルオキシ基の例には、アセトキシが含まれる。アルコキシ基の炭素原子数は、１〜８であることが好ましい。アルコキシ基は、更に置換基（例、アルコキシ基）を有していてもよい。
【００９８】
アルコキシ基の（置換アルコキシ基を含む）例には、メトキシ、エトキシ、ブトキシ及びメトキシエトキシが含まれる。アルコキシカルボニル基の炭素原子数は、２〜１０であることが好ましい。アルコキシカルボニル基の例には、メトキシカルボニル及びエトキシカルボニルが含まれる。アルコキシカルボニルアミノ基の炭素原子数は、２〜１０であることが好ましい。アルコキシカルボニルアミノ基の例には、メトキシカルボニルアミノ及びエトキシカルボニルアミノが含まれる。
【００９９】
アルキルチオ基の炭素原子数は、１〜１２であることが好ましい。アルキルチオ基の例には、メチルチオ、エチルチオ及びオクチルチオが含まれる。
【０１００】
アルキルスルホニル基の炭素原子数は、１〜８であることが好ましい。アルキルスルホニル基の例には、メタンスルホニル及びエタンスルホニルが含まれる。
【０１０１】
脂肪族アミド基の炭素原子数は、１〜１０であることが好ましい。脂肪族アミド基の例には、アセトアミドが含まれる。脂肪族スルホンアミド基の炭素原子数は、１〜８であることが好ましい。脂肪族スルホンアミド基の例には、メタンスルホンアミド、ブタンスルホンアミド及びｎ−オクタンスルホンアミドが含まれる。脂肪族置換アミノ基の炭素原子数は、１〜１０であることが好ましい。脂肪族置換アミノ基の例には、ジメチルアミノ、ジエチルアミノ及び２−カルボキシエチルアミノが含まれる。
【０１０２】
脂肪族置換カルバモイル基の炭素原子数は、２〜１０であることが好ましい。脂肪族置換カルバモイル基の例には、メチルカルバモイル及びジエチルカルバモイルが含まれる。脂肪族置換スルファモイル基の炭素原子数は、１〜８であることが好ましい。脂肪族置換スルファモイル基の例には、メチルスルファモイル及びジエチルスルファモイルが含まれる。脂肪族置換ウレイド基の炭素原子数は、２〜１０であることが好ましい。脂肪族置換ウレイド基の例には、メチルウレイドが含まれる。非芳香族性複素環基の例には、ピペリジノ及びモルホリノが含まれる。レターデーション上昇剤の分子量は、３００〜８００であることが好ましい。レターデーション上昇剤の具体例としては、特開２０００−１１１９１４号公報、同２０００−２７５４３４号公報、ＰＣＴ／ＪＰ００／０２６１９号明細書等に記載されている。
【０１０３】
以下、ポリマーフィルムとしてセルロースアセテートフィルムを用いる場合について具体的に説明する。ソルベントキャスト法によりセルロースアセテートフィルムを製造することが好ましい。ソルベントキャスト法では、セルロースアセテートを有機溶媒に溶解した溶液（ドープ）を用いてフィルムを製造する。
【０１０４】
有機溶媒は、炭素原子数が３〜１２のエーテル、炭素原子数が３〜１２のケトン、炭素原子数が３〜１２のエステル及び炭素原子数が１〜６のハロゲン化炭化水素から選ばれる溶媒を含むことが好ましい。
【０１０５】
エーテル、ケトン及びエステルは、環状構造を有していてもよい。エーテル、ケトン及びエステルの官能基（すなわち、−Ｏ−、−ＣＯ−及び−ＣＯＯ−）のいずれかを二つ以上有する化合物も、有機溶媒として用いることができる。有機溶媒は、アルコール性水酸基のような他の官能基を有していてもよい。二種類以上の官能基を有する有機溶媒の場合、その炭素原子数は、いずれかの官能基を有する化合物の規定範囲内であればよい。
【０１０６】
炭素原子数が３〜１２のエーテル類の例には、ジイソプロピルエーテル、ジメトキシメタン、ジメトキシエタン、１，４−ジオキサン、１，３−ジオキソラン、テトラヒドロフラン、アニソール及びフェネトールが含まれる。炭素原子数が３〜１２のケトン類の例には、アセトン、メチルエチルケトン、ジエチルケトン、ジイソブチルケトン、シクロヘキサノン及びメチルシクロヘキサノンが含まれる。炭素原子数が３〜１２のエステル類の例には、エチルホルメート、プロピルホルメート、ペンチルホルメート、メチルアセテート、エチルアセテート及びペンチルアセテートが含まれる。
【０１０７】
二種類以上の官能基を有する有機溶媒の例には、２−エトキシエチルアセテート、２−メトキシエタノール及び２−ブトキシエタノールが含まれる。ハロゲン化炭化水素の炭素原子数は、１または２であることが好ましく、１であることが最も好ましい。ハロゲン化炭化水素のハロゲンは、塩素であることが好ましい。ハロゲン化炭化水素の水素原子が、ハロゲンに置換されている割合は、２５〜７５モル％であることが好ましく、３０〜７０モル％であることがより好ましく、３５〜６５モル％であることが更に好ましく、４０〜６０モル％であることが最も好ましい。メチレンクロリドが、代表的なハロゲン化炭化水素である。
【０１０８】
なお、技術的には、メチレンクロリドのようなハロゲン化炭化水素は問題なく使用できるが、地球環境や作業環境の観点では、有機溶媒はハロゲン化炭化水素を実質的に含まないことが好ましい。「実質的に含まない」とは、有機溶媒中のハロゲン化炭化水素の割合が５質量％未満（好ましくは２質量％未満）であることを意味する。また、製造したセルロースアシレートフィルムから、メチレンクロリドのようなハロゲン化炭化水素が全く検出されないことが好ましい。二種類以上の有機溶媒を混合して用いてもよい。
【０１０９】
一般的な方法でセルロースアセテート溶液を調製できる。一般的な方法とは、０℃以上の温度（常温または高温）で、処理することを意味する。溶液の調製は、通常のソルベントキャスト法におけるドープの調製方法及び装置を用いて実施することができる。なお、一般的な方法の場合は、有機溶媒としてハロゲン化炭化水素（特にメチレンクロリド）を用いることが好ましい。セルロースアセテートの量は、得られる溶液中に１０〜４０質量％含まれるように調整する。セルロースアセテートの量は、１０〜３０質量％であることが更に好ましい。
【０１１０】
有機溶媒（主溶媒）中には、後述する任意の添加剤を添加しておいてもよい。溶液は、常温（０〜４０℃）でセルロースアセテートと有機溶媒とを攪拌することにより調製することができる。高濃度の溶液は、加圧及び加熱条件下で攪拌してもよい。具体的には、セルロースアセテートと有機溶媒とを加圧容器に入れて密閉し、加圧下で溶媒の常温における沸点以上、かつ溶媒が沸騰しない範囲の温度に加熱しながら攪拌する。加熱温度は、通常は４０℃以上であり、好ましくは６０〜２００℃であり、更に好ましくは８０〜１１０℃である。
【０１１１】
各成分は予め粗混合してから容器に入れてもよい。また、順次容器に投入してもよい。容器は攪拌できるように構成されている必要がある。窒素ガス等の不活性気体を注入して容器を加圧することができる。また、加熱による溶媒の蒸気圧の上昇を利用してもよい。あるいは、容器を密閉後、各成分を圧力下で添加してもよい。
【０１１２】
加熱する場合、容器の外部より加熱することが好ましい。たとえば、ジャケットタイプの加熱装置を用いることができる。また、容器の外部にプレートヒーターを設け、配管して液体を循環させることにより容器全体を加熱することもできる。容器内部に攪拌翼を設けて、これを用いて攪拌することが好ましい。攪拌翼は、容器の壁付近に達する長さのものが好ましい。攪拌翼の末端には、容器の壁の液膜を更新するため、掻取翼を設けることが好ましい。容器には、圧力計、温度計等の計器類を設置してもよい。容器内で各成分を溶剤中に溶解する。調製したドープは冷却後容器から取り出すか、あるいは、取り出した後、熱交換器等を用いて冷却する。
【０１１３】
本発明のセルロースアセテート溶液（ドープ）の調製は、冷却溶解法に従い実施され、以下に説明する。まず室温近辺の温度（−１０〜４０℃）で有機溶媒中にセルロースアセテートを撹拌しながら徐々に添加される。複数の溶媒を用いる場合は、その添加順は特に限定されない。
【０１１４】
たとえば、主溶媒中にセルロースアセテートを添加した後に、他の溶媒（たとえばアルコールなどのゲル化溶媒など）を添加してもよいし、逆にゲル化溶媒を予めセルロースアセテートに湿らせた後の主溶媒を加えてもよく、不均一溶解の防止に有効である。セルロースアセテートの量は、この混合物中に１０〜４０質量％含まれるように調整することが好ましい。セルロースアセテートの量は、１０〜３０質量％であることが更に好ましい。更に、混合物中には後述する任意の添加剤を添加しておいてもよい。
【０１１５】
次に、混合物は−１００〜−１０℃（好ましくは−８０〜−１０℃、更に好ましくは−５０〜−２０℃、最も好ましくは−５０〜−３０℃）に冷却される。冷却は、たとえば、ドライアイス・メタノール浴（−７５℃）や冷却したジエチレングリコール溶液（−３０〜−２０℃）中で実施できる。このように冷却すると、セルロースアセテートと有機溶媒の混合物は固化する。冷却速度は、特に限定されないがバッチ式での冷却の場合は、冷却に伴いセルロースアセテート溶液の粘度が上がり、冷却効率が劣るために所定の冷却温度に達するために効率よい溶解釜とすることが必要である。
【０１１６】
また、本発明のセルロースアセテート溶液は膨潤させたあと、所定の冷却温度にした冷却装置を短時間移送することにより達成できる。冷却速度は、速いほど好ましいが、１００００℃／秒が理論的な上限であり、１０００℃／秒が技術的な上限であり、そして１００℃／秒が実用的な上限である。
【０１１７】
なお、冷却速度は、冷却を開始する時の温度と最終的な冷却温度との差を冷却を開始してから最終的な冷却温度に達するまでの時間で割った値である。更に、これを０〜２００℃（好ましくは０〜１５０℃、更に好ましくは０〜１２０℃、最も好ましくは０〜５０℃）に加温すると、有機溶媒中にセルロースアセテートが流動する溶液となる。昇温は、室温中に放置するだけでもよし、温浴中で加温してもよい。
【０１１８】
以上のようにして、均一な溶液が得られる。なお、溶解が不充分である場合は冷却、加温の操作を繰り返してもよい。溶解が充分であるかどうかは、目視により溶液の外観を観察するだけで判断することができる。
【０１１９】
冷却溶解法においては、冷却時の結露による水分混入を避けるため、密閉容器を用いることが望ましい。また、冷却加温操作において、冷却時に加圧し、加温時に減圧すると、溶解時間を短縮することができる。加圧及び減圧を実施するためには、耐圧性容器を用いることが望ましい。
【０１２０】
なお、セルロースアセテート（酢化度：６０．９％、粘度平均重合度：２９９）を冷却溶解法によりメチルアセテート中に溶解した２０質量％の溶液は、示差走査熱量測定（ＤＳＣ）によると、３３℃近傍にゾル状態とゲル状態との疑似相転移点が存在し、この温度以下では均一なゲル状態となる。
【０１２１】
したがって、この溶液は疑似相転移温度以上、好ましくはゲル相転移温度プラス１０℃程度の温度で保存する必要がある。ただし、この疑似相転移温度は、セルロースアセテートの酢化度、粘度平均重合度、溶液濃度や使用する有機溶媒により異なる。
【０１２２】
調製したセルロースアセテート溶液（ドープ）から、ソルベントキャスト法によりセルロースアセテートフィルムを製造する。またドープに、前記のレターデーション上昇剤を添加することが好ましい。ドープは、ドラムまたはバンド上に流延し、溶媒を蒸発させてフィルムを形成する。流延前のドープは、固形分量が１０〜４０％、より好ましくは１８〜３５％となるように濃度を調整することが好ましい。ドラムまたはバンドの表面は、鏡面状態に仕上げておくことが好ましい。
【０１２３】
ソルベントキャスト法における流延及び乾燥方法については、米国特許２３３６３１０号、同２３６７６０３号、同２４９２０７８号、同２４９２９７７号、同２４９２９７８号、同２６０７７０４号、同２７３９０６９号、同２７３９０７０号、英国特許６４０７３１号、同７３６８９２号の各明細書、特公昭４５−４５５４号、同４９−５６１４号、特開昭６０−１７６８３４号、同６０−２０３４３０号、同６２−１１５０３５号の各公報に記載がある。
【０１２４】
ドープは、表面温度が１０℃以下のドラムまたはバンド上に流延することが好ましい。流延してから２秒以上風に当てて乾燥することが好ましい。得られたフィルムをドラムまたはバンドから剥ぎ取り、更に１００から１６０℃まで逐次温度を変えた高温風で乾燥して残留溶剤を蒸発させることもできる。以上の方法は、特公平５−１７８４４号公報に記載がある。この方法によると、流延から剥ぎ取りまでの時間を短縮することが可能である。この方法を実施するためには、流延時のドラムまたはバンドの表面温度においてドープがゲル化することが必要である。
【０１２５】
本発明では得られたセルロースアセテート溶液を、ウエブ１４としての平滑なバンド上或いはドラム上に単層液として流延してもよいし、２層以上の複数のセルロースアセテート液を流延してもよい。複数のセルロースアセテート溶液を流延する場合、ウエブ１４の進行方向に間隔を置いて設けた複数の流延口からセルロースアセテートを含む溶液をそれぞれ流延させて積層させながらフィルムを作製してもよく、たとえば特開昭６１−１５８４１４号、特開平１−１２２４１９号、特開平１１−１９８２８５号、などに記載の方法が適応できる。
【０１２６】
また、２つの流延口からセルロースアセテート溶液を流延することによってもフィルム化することでもよく、たとえば特公昭６０−２７５６２号、特開昭６１−９４７２４号、特開昭６１−９４７２４５号、特開昭６１−１０４８１３号、特開昭６１−１５８４１３号、特開平６−１３４９３３号、に記載の方法で実施できる。また、特開昭５６−１６２６１７号に記載の高粘度セルロースアセテート溶液の流れを低粘度のセルロースアセテート溶液で包み込み、その高、低粘度のセルロースアセテート溶液を同時に押出すセルロースアセテートフィルム流延方法でもよい。
【０１２７】
或いはまた２個の流延口を用いて、第一の流延口によりウエブ１４に成型したフィルムを剥ぎ取り、ウエブ１４面に接していた側に第二の流延を行なうことにより、フィルムを作製することでもよく、たとえば特公昭４４−２０２３５号に記載されている方法である。流延するセルロースアセテート溶液は同一の溶液でもよいし、異なるセルロースアセテート溶液でもよく特に限定されない。複数のセルロースアセテート層に機能を持たせるために、その機能に応じたセルロースアシレート溶液を、それぞれの流延口から押出せばよい。
【０１２８】
更に本発明のセルロースアセテート溶液は、他の機能層（たとえば、接着層、染料層、帯電防止層、アンチハレーション層、ＵＶ吸収層、偏光層など）を同時に流延することも実施しうる。従来の単層液では、必要なフィルム厚さにするためには高濃度で高粘度のセルロースアセテート溶液を押出すことが必要であり、その場合セルロースアセテート溶液の安定性が悪くて固形物が発生し、ブツ故障となったり、平面性が不良であったりして問題となることが多かった。この解決として、複数のセルロースアセテート溶液を流延口から流延することにより、高粘度の溶液を同時にウエブ１４上に押出すことができ、平面性も良化し優れた面状のフィルムが作製できるばかりでなく、濃厚なセルロースアセテート溶液を用いることにより乾燥負荷の低減化が達成でき、フィルムの生産スピードを高めることができた。
【０１２９】
セルロースアセテートフィルムには、機械的物性を改良するため、または乾燥速度を向上するために、可塑剤を添加することができる。可塑剤としては、リン酸エステルまたはカルボン酸エステルが用いられる。リン酸エステルの例には、トリフェニルフォスフェート（ＴＰＰ）及びトリクレジルホスフェート（ＴＣＰ）が含まれる。カルボン酸エステルとしては、フタル酸エステル及びクエン酸エステルが代表的である。
【０１３０】
フタル酸エステルの例には、ジメチルフタレート（ＤＭＰ）、ジエチルフタレート（ＤＥＰ）、ジブチルフタレート（ＤＢＰ）、ジオクチルフタレート（ＤＯＰ）、ジフェニルフタレート（ＤＰＰ）及びジエチルヘキシルフタレート（ＤＥＨＰ）が含まれる。クエン酸エステルの例には、Ｏ−アセチルクエン酸トリエチル（ＯＡＣＴＥ）及びＯ−アセチルクエン酸トリブチル（ＯＡＣＴＢ）が含まれる。
【０１３１】
その他のカルボン酸エステルの例には、オレイン酸ブチル、リシノール酸メチルアセチル、セバシン酸ジブチル、種々のトリメリット酸エステルが含まれる。フタル酸エステル系可塑剤（ＤＭＰ、ＤＥＰ、ＤＢＰ、ＤＯＰ、ＤＰＰ、ＤＥＨＰ）が好ましく用いられる。ＤＥＰ及びＤＰＰが特に好ましい。可塑剤の添加量は、セルロースエステルの量の０．１〜２５質量％であることが好ましく、１〜２０質量％であることが更に好ましく、３〜１５質量％であることが最も好ましい。
【０１３２】
セルロースアセテートフィルムには、劣化防止剤（例、酸化防止剤、過酸化物分解剤、ラジカル禁止剤、金属不活性化剤、酸捕獲剤、アミン）を添加してもよい。劣化防止剤については、特開平３−１９９２０１号、同５−１９０７０７３号、同５−１９４７８９号、同５−２７１４７１号、同６−１０７８５４号の各公報に記載がある。劣化防止剤の添加量は、調製する溶液（ドープ）の０．０１〜１質量％であることが好ましく、０．０１〜０．２質量％であることが更に好ましい。添加量が０．０１質量％未満であると、劣化防止剤の効果がほとんど認められない。添加量が１質量％を超えると、フィルム表面への劣化防止剤のブリードアウト（滲み出し）が認められる場合がある。特に好ましい劣化防止剤の例としては、ブチル化ヒドロキシトルエン（ＢＨＴ）、トリベンジルアミン（ＴＢＡ）を挙げることができる。
【０１３３】
次に、ポリマーフィルムの延伸処理について説明する。作製されたセルロースアセテートフィルム（ポリマーフィルム）は、更に延伸処理によりレターデーションを調整することができる。延伸倍率は、３〜１００％であることが好ましい。ポリマーフィルムの厚さは、４０〜１４０μｍであることが好ましく、７０〜１２０μｍであることが更に好ましい。また、この延伸処理の条件を調整することにより、光学補償シートの遅相軸の角度の標準偏差を小さくすることができる。
【０１３４】
延伸処理の方法に特に限定はないが、その例としてテンターによる延伸方法が挙げられる。上記のソルベントキャスト法により作製したフィルムに、テンターを用いて横延伸を実施する際に、延伸後のフィルムの状態を制御することにより、フィルム遅相軸角度の標準偏差を小さくすることができる。具体的には、テンターを用いてレターデーション値を調整する延伸処理を行い、そして延伸直後のポリマーフィルムをその状態のまま、フィルムのガラス転移温度近傍で保持することにより、遅相軸角度の標準偏差を小さくすることができる。
【０１３５】
この保持の際のフィルムの温度をガラス転移温度よりも低い温度で行うと、標準偏差が大きくなってしまう。また、別の例としては、ロール間にて縦延伸を行う際に、ロール間距離を広くすると遅相軸の標準偏差を小さくできる。
【０１３６】
次に、ポリマーフィルムの表面処理について説明する。ポリマーフィルムを偏光板の透明保護膜として使用する場合、ポリマーフィルムを表面処理することが好ましい。表面処理としては、コロナ放電処理、グロー放電処理、火炎処理、酸処理、アルカリ処理または紫外線照射処理を実施する。酸処理またはアルカリ処理、すなわちポリマーフィルムに対するケン化処理を実施することが特に好ましい。
【０１３７】
次に、配向膜について説明する。配向膜は、光学異方性層のディスコティック液晶性分子の配向方向を規定する機能を有する。配向膜は、有機化合物（好ましくはポリマー）のラビング処理、無機化合物の斜方蒸着、マイクログルーブを有する層の形成、あるいはラングミュア・ブロジェット法（ＬＢ膜）による有機化合物（例、ω−トリコサン酸、ジオクタデシルメチルアンモニウムクロライド、ステアリル酸メチル）の累積のような手段で、設けることができる。更に、電場の付与、磁場の付与あるいは光照射により、配向機能が生じる配向膜も知られている。
【０１３８】
配向膜は、ポリマーのラビング処理により形成することが好ましい。ポリビニルアルコールが、好ましいポリマーである。疎水性基が結合している変性ポリビニルアルコールが特に好ましい。疎水性基は光学異方性層のディスコティック液晶性分子と親和性があるため、疎水性基をポリビニルアルコールに導入することにより、ディスコティック液晶性分子を均一に配    向させることができる。
【０１３９】
疎水性基は、ポリビニルアルコールの主鎖末端または側鎖に結合させる。疎水性基は、炭素原子数が６以上の脂肪族基（好ましくはアルキル基またはアルケニル基）または芳香族基が好ましい。ポリビニルアルコールの主鎖末端に疎水性基を結合させる場合は、疎水性基と主鎖末端との間に連結基を導入することが好ましい。連結基の例には、−Ｓ−、−Ｃ（ＣＮ）Ｒ1 −、−ＮＲ2 −、−ＣＳ−及びそれらの組み合わせが含まれる。上記Ｒ1 及びＲ2 は、それぞれ、水素原子または炭素原子数が１〜６のアルキル基（好ましくは、炭素原子数が１〜６のアルキル基）である。
【０１４０】
ポリビニルアルコールの側鎖に疎水性基を導入する場合は、ポリビニルアルコールの酢酸ビニル単位のアセチル基（−ＣＯ−ＣＨ3 ）の一部を、炭素原子数が７以上のアシル基（−ＣＯ−Ｒ3 ）に置き換えればよい。Ｒ3 は、炭素原子数が６以上の脂肪族基または芳香族基である。市販の変性ポリビニルアルコール（例、ＭＰ１０３、ＭＰ２０３、Ｒ１１３０、クラレ（株）製）を用いてもよい。配向膜に用いる（変性）ポリビニルアルコールのケン化度は、８０％以上であることが好ましい。（変性）ポリビニルアルコールの重合度は、２００以上であることが好ましい。
【０１４１】
ラビング処理は、配向膜の表面を、紙や布で一定方向に、数回こすることにより実施する。長さ及び太さが均一な繊維を均一に植毛した布を用いることが好ましい。なお、光学異方性層のディスコティック液晶性分子を配向膜を用いて配向後、配向膜を除去しても、ディスコティック液晶性分子の配向状態を保つことができる。すなわち、配向膜は、ディスコティック液晶性分子を配向するため楕円偏光板の製造において必須であるが、製造された光学補償シートにおいては必須ではない。
【０１４２】
配向膜を透明ウエブ１４と光学異方性層との間に設ける場合は、更に下塗り層（接着層）を透明ウエブ１４と配向膜との間に設けることが好ましい。また面状安定化の為に、クエン酸エステルを必要に応じ添加してもよい。
【０１４３】
次に、光学異方性層について説明する。光学異方性層はディスコティック液晶性分子から形成する。ディスコティック液晶性分子は、一般に、光学的に負の一軸性を有する。本発明の光学補償シートにおいては、ディスコティック液晶性分子は、円盤面と透明ウエブ１４面とのなす角が、光学異方性層の深さ方向において変化している（ハイブリッド配向している）ことが好ましい。ディスコティック液晶性分子の光軸は、円盤面の法線方向に存在する。
【０１４４】
ディスコティック液晶性分子は、光軸方向の屈折率よりも円盤面方向の屈折率が大きな複屈折性を有する。光学異方性層は、上記の配向膜によってディスコティック液晶性分子を配向させ、その配向状態のディスコティック液晶性分子を固定することによって形成することが好ましい。ディスコティック液晶性分子は、重合反応により固定することが好ましい。
【０１４５】
なお、光学異方性層には、レターデーション値が０となる方向が存在しない。言い換えると、光学異方性層のレターデーションの最小値は、０を超える値である。具体的には、光学異方性層は、下記式（Ｉ）により定義されるＲｅレターデーション値が１０〜１００
ｎｍの範囲にあり、下記式（II）により定義されるＲthレターデーション値が４０〜２５
０ｎｍの範囲にあり、そして、ディスコティック液晶性分子の平均傾斜角が２０〜５０゜であることが好ましい。
（Ｉ） Ｒｅ＝（ｎｘ−ｎｙ）×ｄ
（II） Ｒth＝｛（ｎ２＋ｎ３）／２−ｎ１｝×ｄ
式（Ｉ）において、ｎｘは、光学異方性層面内の遅相軸方向の屈折率であり、ｎｙは、
光学異方性層面内の進相軸方向の屈折率であり、そして、ｄは、光学異方性層の厚さである。式（II）において、ｎ１は、光学異方性層を屈折率楕円体で近似した場合の屈折率主
値の最小値であり、ｎ２及びｎ３は、光学異方性層の他の屈折率主値であり、そして、ｄは、光学異方性層の厚さである。
【０１４６】
ディスコティック液晶性分子は、様々な文献（C. Destrade et al., Mol. Crysr. Liq. Cryst., vol. 71, page 111 (1981) ；日本化学会編、季刊化学総説、Ｎｏ．２２、液晶の化学、第５章、第１０章第２節(1994)；B. Kohne et al., Angew. Chem. Soc. Chem. Co ｍｍ., page 1794 (1985) ；J. Zhang et al., J. Am. Chem. Soc., vol. 116, page 2655 (1994)）に記載されている。ディスコティック液晶性分子の重合については、特開平８−２７２８４公報に記載がある。
【０１４７】
ディスコティック液晶性分子を重合により固定するためには、ディスコティック液晶性分子の円盤状コアに、置換基として重合性基を結合させる必要がある。ただし、円盤状コアに重合性基を直結させると、重合反応において配向状態を保つことが困難になる。そこで、円盤状コアと重合性基との間に、連結基を導入する。したがって、重合性基を有するディスコティック液晶性分子は、下記式（III ）で表わされる化合物であることが好ましい。
（III ) Ｄ（−Ｌ−Ｑ）n 
式（III ）において、Ｄは、円盤状コアであり、Ｌは、二価の連結基であり、Ｑは、重合性基であり、そして、ｎは、４〜１２の整数である。
【０１４８】
円盤状コア（Ｄ）の例を以下に示す。以下の各例において、ＬＱ（またはＱＬ）は、二価の連結基（Ｌ）と重合性基（Ｑ）との組み合わせを意味する。
【０１４９】
式（III ）において、二価の連結基（Ｌ）は、アルキレン基、アルケニレン基、アリーレン基、−ＣＯ−、−ＮＨ−、−Ｏ−、−Ｓ−及びそれらの組み合わせからなる群より選ばれる二価の連結基であることが好ましい。二価の連結基（Ｌ）は、アルキレン基、アリーレン基、−ＣＯ−、−ＮＨ−、−Ｏ−及び−Ｓ−からなる群より選ばれる二価の基を少なくとも二つ組み合わせた二価の連結基であることが更に好ましい。二価の連結基（Ｌ）は、アルキレン基、アリーレン基、−ＣＯ−及び−Ｏ−からなる群より選ばれる二価の基を少なくとも二つ組み合わせた二価の連結基であることが最も好ましい。アルキレン基の炭素原子数は、１〜１２であることが好ましい。アルケニレン基の炭素原子数は、２〜１２であることが好ましい。アリーレン基の炭素原子数は、６〜１０であることが好ましい。
【０１５０】
二価の連結基（Ｌ）の例を以下に示す。左側が円盤状コア（Ｄ）に結合し、右側が重合性基（Ｑ）に結合する。ＡＬはアルキレン基またはアルケニレン基、ＡＲはアリーレン基を意味する。なお、アルキレン基、アルケニレン基及びアリーレン基は、置換基（例、アルキル基）を有していてもよい。
Ｌ１：−ＡＬ−ＣＯ−Ｏ−ＡＬ−
Ｌ２：−ＡＬ−ＣＯ−Ｏ−ＡＬ−Ｏ−
Ｌ３：−ＡＬ−ＣＯ−Ｏ−ＡＬ−Ｏ−ＡＬ−
Ｌ４：−ＡＬ−ＣＯ−Ｏ−ＡＬ−Ｏ−ＣＯ−
Ｌ５：−ＣＯ−ＡＲ−Ｏ−ＡＬ−
Ｌ６：−ＣＯ−ＡＲ−Ｏ−ＡＬ−Ｏ−
Ｌ７：−ＣＯ−ＡＲ−Ｏ−ＡＬ−Ｏ−ＣＯ−
Ｌ８：−ＣＯ−ＮＨ−ＡＬ−
Ｌ９：−ＮＨ−ＡＬ−Ｏ−
Ｌ10：−ＮＨ−ＡＬ−Ｏ−ＣＯ−
Ｌ11：−Ｏ−ＡＬ−
Ｌ12：−Ｏ−ＡＬ−Ｏ−
Ｌ13：−Ｏ−ＡＬ−Ｏ−ＣＯ−
Ｌ14：−Ｏ−ＡＬ−Ｏ−ＣＯ−ＮＨ−ＡＬ−
Ｌ15：−Ｏ−ＡＬ−Ｓ−ＡＬ−
Ｌ16：−Ｏ−ＣＯ−ＡＲ−Ｏ−ＡＬ−ＣＯ−
Ｌ17：−Ｏ−ＣＯ−ＡＲ−Ｏ−ＡＬ−Ｏ−ＣＯ−
Ｌ18：−Ｏ−ＣＯ−ＡＲ−Ｏ−ＡＬ−Ｏ−ＡＬ−Ｏ−ＣＯ−
Ｌ19：−Ｏ−ＣＯ−ＡＲ−Ｏ−ＡＬ−Ｏ−ＡＬ−Ｏ−ＡＬ−Ｏ−ＣＯ−
Ｌ20：−Ｓ−ＡＬ−
Ｌ21：−Ｓ−ＡＬ−Ｏ−
Ｌ22：−Ｓ−ＡＬ−Ｏ−ＣＯ−
Ｌ23：−Ｓ−ＡＬ−Ｓ−ＡＬ−
Ｌ24：−Ｓ−ＡＲ−ＡＬ−
式（Ｉ）の重合性基（Ｑ）は、重合反応の種類に応じて決定する。
【０１５１】
重合性基（Ｑ）は、不飽和重合性基（Ｑ１〜Ｑ７）またはエポキシ基（Ｑ８）であることが好ましく、不飽和重合性基であることが更に好ましく、エチレン性不飽和重合性基（Ｑ１〜Ｑ６）であることが最も好ましい。式（III ）において、ｎは４〜１２の整数である。具体的な数字は、円盤状コア（Ｄ）の種類に応じて決定される。なお、複数のＬとＱの組み合わせは、異なっていてもよいが、同一であることが好ましい。
【０１５２】
光学異方性層は、ディスコティック液晶性分子及び必要に応じて重合性開始剤や任意の成分を含む塗布液を、配向膜の上に塗布することにより形成できる。光学異方性層の厚さは、０．５〜１００μｍであることが好ましく、０．５〜３０μｍであることが更に好ましい。
【０１５３】
配向させたディスコティック液晶性分子を、配向状態を維持して固定する。固定化は、重合反応により実施することが好ましい。重合反応には、熱重合開始剤を用いる熱重合反応と光重合開始剤を用いる光重合反応とが含まれる。光重合反応が好ましい。光重合開始剤の例には、α−カルボニル化合物（米国特許２３６７６６１号、同２３６７６７０号の各明細書記載）、アシロインエーテル（米国特許２４４８８２８号明細書記載）、α−炭化水素置換芳香族アシロイン化合物（米国特許２７２２５１２号明細書記載）、多核キノン化合物（米国特許３０４６１２７号、同２９５１７５８号の各明細書記載）、トリアリールイミダゾールダイマーとｐ−アミノフェニルケトンとの組み合わせ（米国特許３５４９３６７号明細書記載）、アクリジン及びフェナジン化合物（特開昭６０−１０５６６７号公報、米国特許４２３９８５０号明細書記載）及びオキサジアゾール化合物（米国特許４２１２９７０号明細書記載）が含まれる。
【０１５４】
光重合開始剤の使用量は、塗布液の固形分の０．０１〜２０質量％であることが好ましく、０．５〜５質量％であることが更に好ましい。ディスコティック液晶性分子の重合のための光照射は、紫外線を用いることが好ましい。照射エネルギーは、２０〜５０００ｍＪ／ｃｍ2 であることが好ましく、１００〜８００ｍＪ／ｃｍ2 であることが更に好ましい。また、光重合反応を促進するため、加熱条件下で光照射を実施してもよい。保護層を、光学異方性層の上に設けてもよい。また面状安定化の為に、クエン酸エステルを必要に応じ添加してもよい。
【図面の簡単な説明】
【０１５５】
【図１】本発明に係る塗布液の塗布方法、塗布システムが適用される光学フィルムの製造ラインを説明する説明図
【図２】塗布システムの全体構成を説明する断面図
【図３】別態様の塗布システムの全体構成を説明する断面図
【符号の説明】
【０１５６】
１０…光学フィルムの製造ライン、１２…送り出し機、１４…ウエブ（支持体）、１６…ガイドローラ、１８…除塵機、２０、２０’…塗布システム、２１…塗工装置（グラビア塗工装置）、２１’ …塗工装置（スロットダイ）、２２…初期乾燥ゾーン、２４…本乾燥ゾーン、２６…加熱ゾーン、２８…紫外線ランプ、３０…巻取り機、３２…送液ライン、３４…回収ライン、３６…グラビアローラ、３８…バックアップローラ、４０…液受けパン、４２…ドクターブレード、４４…上流側ガイドローラ、４６…下流側ガイドローラ、４８…戻り配管、５０…送液タンク、５２…送液配管、５４…送液ポンプ、５６…密度フィードバック制御機構、５８…フィルタ、６０…密度計、６２…演算手段、６４…添加手段、６６…添加タンク、６８…添加ポンプ、７０…マニホールド、７２…スロット、８６…温度計
【図１】
2008173587.tif 000003
【図２】
2008173587.tif 000004
【図３】
2008173587.tif 000005